하 기 표 1 에 제시 된 성분 중 에서 , 실리 코 알 루 민산 나트륨 을 제외 한 나머지 성분 을 각 함량 에 따라 용기 에 투입 하 여 20 ℃ 에서 60 분 동안 혼합 하 였 다 . 이후 숙성 단계 를 거친 후 실리 코 알 루 민산 나트륨 ( 건조 감량 6 중량 %, 평균 입경 8 ㎛, pH 10 ) 을 천천히 첨가 하 면서 혼합 하 여 조성물 을 제조 하 였 다 .